ТЕРМОПЕРЕВОДНЫЕ ПЛЕНКИ ДЛЯ СУХОГО ЛАКИРОВАНИЯ ПОВЕРХНОСТЕЙ

1. Термопереводная пленка (1), включающая:
a) пленочную подложку (2),
b) по меньшей мере один упорядоченный на пленочной подложке (2) лаковый слой (3) и
c) по меньшей мере один термосвариваемый полимерный клеевой слой (4),
причем лаковый слой основан на неводной радиационно отверждаемой жидкой композиции, содержащей по меньшей мере 60% масс. в пересчете на общую массу композиции отверждаемых компонентов, выбранных из органических олигомеров с этиленненасыщенными двойными связями и смесей этих олигомеров с мономерами, содержащими по меньшей мере одну этиленненасыщенную двойную связь, и причем термосвариваемый полимерный клеевой слой (4) содержит по меньшей мере один радиационно отверждаемый компонент.
2. Термопереводная пленка по п. 1, отличающаяся тем, что радиационно отверждаемая композиция, образующая лаковый слой, содержит от 1,5 до 8 молей этиленненасыщенных двойных связей в расчете на килограмм композиции.
3. Термопереводная пленка по п. 1, отличающаяся тем, что олигомеры в радиационно отверждаемой композиции, образующей лаковый слой, содержат в среднем от 1,5 до 10, в частности, от 2 до 8 этиленненасыщенных двойных связей в расчете на молекулу.
4. Термопереводная пленка по п. 1, отличающаяся тем, что этиленненасыщенные двойные связи в олигомерах и мономерах радиационно отверждаемой композиции, образующей лаковый слой, находятся в виде акриловых или метакриловых групп.
5. Термопереводная пленка по п. 1, отличающаяся тем, что олигомеры радиационно отверждаемой композиции, образующей лаковый слой, выбраны из простых полиэфир(мет)акрилатов, сложных полиэфир(мет)акрилатов, эпокси(мет)акрилатов, уретан(мет)-акрилатов, и ненасыщенных полиэфирных смол и их смесей.
6. Термопереводная пленка по п. 5, отличающаяся тем, что радиационно отверждаемая композиция, образующая лаковый слой, содержит по меньшей мере один олигомер, выбранный из сложных полиэфиракрилатов и уретанакрилатов и их смесей.
7. Термопереводная пленка по п. 1, отличающаяся тем, что мономеры выбраны из сложных эфиров акриловой кислоты с алифатическими или циклоалифатическими спиртами с атомностью от 1 до 6, в частности, от 2 до 4.
max
8. Термопереводная пленка по п. 1, отличающаяся тем, что радиационно отверждаемая жидкакя композиция содержит по меньшей мере один фотоинициатор с максимумом абсорбционной полосы (λ) в интервале от 220 до 420 нм.
9. Термопереводная пленка по п. 1, отличающаяся тем, что толщина лакового слоя (3) составляет от 10 до 120 мкм.
10. Термопереводная пленка по п. 1, отличающаяся тем, что между лаковым слоем (3) и клеевым слоем (4) находится декоративный слой.
11. Термопереводная пленка по п. 1, отличающаяся тем, что клеевой слой (4) основан по меньшей мере на одной водной полимерной дисперсии.
12. Термопереводная пленка по п. 11, причем водная полимерная дисперсия содержит отверждаемый посредством УФ-излучения олигомер или полимер в диспергированной форме.
13. Термопереводная пленка по п. 11, причем полимером, отверждаемым посредством УФ-излучения, является полиуретанакрилат, в частности, простой полиэфируретанакрилат.
14. Термопереводная пленка по одному из пп. 1-13, отличающаяся тем, что клеевой слой (4) основан по меньшей мере на двух водных полимерных дисперсиях, причем по меньшей мере одна полимерная дисперсия содержит отверждаемый УФ-излучением полимер в диспергированной форме, а по меньшей мере одна другая полимерная дисперсия содержит самосшивающий полимер в диспергированной форме.
15. Способ получения термопереводной пленки по одному из пп. 1-14, включающий:
i. нанесение неводной радиационно отверждаемой жидкой композиции, причем получают отверждаемое посредством высокоэнергетического излучения покрытие,
ii. облучение полученного на стадии i. отверждаемого покрытия высокоэнергетическим излучением, причем получают лаковый слой (3),
iii. при необходимости нанесение декоративного слоя на отверждаемое покрытие или лаковый слой (3), и
iv. нанесение термосвариваемого полимерного клеевого слоя (4).
16. Способ по п. 15, причем облучение отверждаемого высокоэнергетическим излучением покрытия выполняют до нанесения клеевого слоя и до, при необходимости, нанесения декоративного слоя.
17. Способ по п. 15 или 16, причем облучение отверждаемого высокоэнергетическим излучением покрытия выполняют таким образом, что происходит лишь частичная полимеризация этиленненасыщенных двойных связей, содержащихся в неводном радиационно отверждаемой жидкой композиции.
18. Способ нанесения покрытия на поверхности изделий, который включает следующие стадии:
a) нанесение термопереводной пленки (1) по одному из пп. 1-14 клеевым слоем на снабжаемую покрытием поверхность,
b) термоконтактную сварку термопереводной пленки, причем получают покрытую термопереводной пленкой поверхность,
c) облучение покрытой термопереводной пленкой поверхности УФ- или электронным излучением и
d) при необходимости отслаивание пленочной подложки (2).
19. Применение термопереводной пленки по одному из пп. 1-14 для сухого лакирования изделий.